(57)【要約】【課題】クラックが生じにくい車両用窓ガラス及び車両用窓ガラスの製造方法を提供する。【解決手段】本発明の車両用窓ガラス１は、ガラス板１１と、前記ガラス板１１の表面に形成された１０μｍより厚く２５μｍ以下の膜厚のカラーセラミック層１２と、前記カラーセラミック層１２の表面に形成された銀を主成分とする導電体層１３と、を備え、前記導電体層１３と、前記導電体層１３に通電する端子との間が無鉛はんだ１４により接続される。本発明の車両用窓ガラス１は、カラーセラミック層１２の厚さが、１０μｍより厚いので、ガラス板１にクラックが発生しにくい。【選択図】図１
2020037404.tif 000002
【特許請求の範囲】
【請求項１】
ガラス板と、
前記ガラス板の表面に形成された１０μｍより厚く２５μｍ以下の膜厚のカラーセラミック層と、
前記カラーセラミック層の表面に形成された銀を主成分とする導電体層と、を備え、
前記導電体層と、前記導電体層に通電する端子との間が無鉛はんだにより接続される車両用窓ガラス。
【請求項２】
請求項１に記載の車両用窓ガラスであって、
前記カラーセラミック層の厚さが、１６μｍ以上であること、
を特徴とする車両用窓ガラス。
【請求項３】
請求項１又は２に記載の車両用窓ガラスであって、
前記導電体層は、１枚のスクリーンで塗布して形成されたものであること、
を特徴とする車両用窓ガラス。
【請求項４】
請求項１から３のいずれか１項に記載の車両用窓ガラスであって、
前記導電体層は、７〜８μｍの膜厚であること、
を特徴とする車両用窓ガラス。
【請求項５】
請求項１から４のいずれか１項に記載の車両用窓ガラスの製造方法であって、
セラミックペーストを、開口率が３８％より大きく６０％より小さいスクリーンで前記ガラス板に印刷してカラーセラミック層の前駆体の塗膜を形成する工程と、
銀ペーストを、前記カラーセラミック層の前駆体の塗膜上に、１枚のスクリーンで印刷する工程と、
を備える車両用窓ガラスの製造方法。
【請求項６】
請求項５に記載の車両用窓ガラスの製造方法であって、セラミックペーストの印刷回数が１回である、車両用窓ガラスの製造方法。
【発明の詳細な説明】
【技術分野】
【０００１】
本発明は、車両用窓ガラス及び車両用窓ガラスの製造方法に関するものである。
【背景技術】
【０００２】
車両用窓ガラスにおいて、ベースとなるガラス板上に銀ペーストで形成された配線と、給電端子との間を接続するはんだ（はんだ合金）は、従来、鉛を含むものが使用されていた。しかし、近年、鉛の環境へ影響等が問題視され、無鉛はんだの使用へと移行している（特許文献１参照）。
無鉛はんだは、鉛を含む有鉛はんだに比べてヤング率が高く、剛性が高い。このため、機械的な応力や、熱膨張係数の違いによる応力が加わった場合、ガラス板にクラック等が発生したり、剥がれたりする可能性がある。
【先行技術文献】
【特許文献】
【０００３】
【特許文献１】国際公開ＷＯ２０１２／０９６３７３号公報
【発明の概要】
【発明が解決しようとする課題】
【０００４】
本発明の課題は、クラックが生じにくい車両用窓ガラス及び車両用窓ガラスの製造方法を提供することである。
【課題を解決するための手段】
【０００５】
本発明は、以下のような解決手段により上記課題を解決する。
請求項１に記載の発明は、ガラス板と、前記ガラス板の表面に形成された１０μｍより厚く２５μｍ以下の膜厚のカラーセラミック層と、前記カラーセラミック層の表面に形成された銀を主成分とする導電体層と、を備え、前記導電体層と、前記導電体層に通電する端子との間が無鉛はんだにより接続される車両用窓ガラスである。
請求項２に記載の発明は、請求項１に記載の車両用窓ガラスであって、前記カラーセラミック層の厚さが、１６μｍ以上であること、を特徴とする車両用窓ガラスである。
請求項３に記載の発明は、請求項１又は２に記載の車両用窓ガラスであって、前記導電体層は、１枚のスクリーンで塗布して形成されたものであること、を特徴とする車両用窓ガラスである。
請求項４に記載の発明は、請求項１から３のいずれか１項に記載の車両用窓ガラスであって、前記導電体層は、７〜８μｍの膜厚であること、を特徴とする車両用窓ガラスである。
請求項５に記載の発明は、請求項１から４のいずれか１項に記載の車両用窓ガラスの製造方法であって、セラミックペーストを、開口率が３８％より大きく６０％より小さいスクリーンで前記ガラス板に印刷してカラーセラミック層の前駆体の塗膜を形成する工程と、銀ペーストを、前記カラーセラミック層の前駆体の塗膜上に、１枚のスクリーンで印刷する工程と、を備える車両用窓ガラスの製造方法である。
請求項６に記載の発明は、請求項５に記載の車両用窓ガラスの製造方法であって、セラミックペーストの印刷回数が１回である、車両用窓ガラスの製造方法である。
なお、上記構成は、適宜改良してもよく、また、少なくとも一部を他の構成物に代替してもよい。
【発明の効果】
【０００６】
本発明によれば、クラックが生じにくい車両用窓ガラス及び車両用窓ガラスの製造方法を提供することができる。
【図面の簡単な説明】
【０００７】
【図１】実施形態の車両用窓ガラスの断面図である。
【図２】実施形態の車両用窓ガラス１の平面図である。
【発明を実施するための形態】
【０００８】
図１は、実施形態の車両用窓ガラス１の断面図である。図２は、実施形態の車両用窓ガラス１の平面図である。
本実施形態の車両用窓ガラス１は、例えばリアウィンドウとして用いられるものであるが、これに限定されない。図１に示す車両用窓ガラス１は、車両に組み込まれた場合、図中の下が車の外側となり、上が車の内側となる。
図示するように、車両用窓ガラス１は、外側から、ガラス板１１と、カラーセラミック層（セラミック焼結層）１２と、導電体層１３と、無鉛はんだ１４と、給電端子１５とを備える。
【０００９】
（ガラス板１１）
ガラス板１１は、曲げ加工により湾曲した形状を備えていることが好ましい。例えば、ガラス板１１が後部窓ガラスとして使用される場合は、略台形の湾曲した形状を有するものとするとよい。
ガラス板１１は、風冷強化法や化学強化法によって、表面に圧縮応力層（外部圧力応用力）を形成させた強化ガラスや、２枚のガラス板を樹脂フィルムによって貼り合わせた合わせガラスであってもよい。
ガラス板１１の材質としては、ＩＳＯ１６２９３−１で規定されているようなソーダ石灰珪酸塩ガラスの他、公知のガラス組成のものを使用することができる。また、ガラス板１１の材質として、鉄やコバルト等の着色成分がガラス組成の成分として適宜調整され、グレー、緑、青などの色調を呈するものも使用してもよい。
【００１０】
（カラーセラミック層１２）
カラーセラミック層１２は、窓枠へ車両用窓ガラス１を接着した際の、ウレタン系接着剤の外部よりの日射による劣化防止、および車両用窓ガラス１の車内側の面に形成された導電体層１３の配線等を外部から隠す等の目的で形成されるもので、好ましくは、黒色のものが使用される。
【００１１】
カラーセラミック層１２は、無機成分である耐熱性顔料（金属酸化物）とガラス板１１の軟化点温度よりも低い軟化点温度を有するガラス材料とを有するカラーセラミック組成物である。
組成物として、無機成分である耐熱性顔料（金属酸化物）の粉末、およびガラス材料であるガラスフリットの粉末が、ビヒクルと共に混練され形成されたセラミックペーストがスクリーン印刷によってガラス板１１の表面に塗布され、その塗布物が焼成されて形成されたものを用いることができる。
【００１２】
耐熱性顔料は、セラミックカラーに目的の色を付与するために配合される。その粒径は、セラミックペーストへの分散性や発色性を考慮して適宜決定され、５０％粒子径において、０．１〜１０μｍ、好ましくは０．２〜５μｍ程度のものを使用することができる。
【００１３】
耐熱性顔料としては、慣用の耐熱性顔料を使用できる。黒色を呈するための顔料例としては、銅−クロム複合酸化物、鉄−マンガン複合酸化物、銅−クロム−マンガン複合酸化物、コバルト−鉄−クロム複合酸化物、マグネタイト等が挙げられる。また、茶色を呈するための顔料例としては、亜鉛−鉄複合酸化物、亜鉛−鉄−クロム複合酸化物等が挙げられる。
さらに、青色系顔料の例として、コバルトブルー、緑色系顔料の例として、クロムグリーン、コバルト−亜鉛−ニッケル−チタン複合酸化物、コバルト−アルミニウム−クロム複合酸化物等が挙げられる。
【００１４】
これら顔料の他にも、白色系顔料（チタン白、酸化亜鉛等）、赤色系顔料（ベンガラ等）、黄色系顔料（チタンイエロー、チタン−バリウム−ニッケル複合酸化物、チタン−アンチモン−ニッケル複合酸化物、チタン−アンチモン−クロム複合酸化物等）を使用することもできる。
【００１５】
ガラスフリットは、カラーセラミックをガラス板に結着させ、カラーセラミック層１２を形成するためのものである。ガラスフリットとしては、カラーセラミックにおいて慣用的に使用されているガラスフリットを使用できる。そのようなガラスフリットの例として、ホウケイ酸系ガラス、ホウケイ酸亜鉛系ガラス、ビスマス系ガラスなどが挙げられる。これらのガラスフリットは、単独で又は二種以上組み合わせて使用できる。
【００１６】
ガラスフリットの軟化点温度は、ガラス板１１の曲げ成形温度、例えば、６００〜７５０℃より低いものが好ましく、３８０〜６００℃、好ましくは４００〜５８０、より好ましくは４１０〜５５０℃程度のもが使用できる。
ガラスフリットの粒径は、スクリーン印刷時のセラミックペーストの塗布性を考慮して適宜決定され、例えば、５０％粒子径において、０．１〜１０μｍ、好ましくは０．５〜５μｍ、より好ましくは１〜４μｍ程度のものを使用できる。
【００１７】
カラーセラミック層１２において、ガラス材料（ガラスフリットが焼成されたもの）含有量は、５０〜９５質量％、好ましくは、６０〜８０質量％とすることができる。この含有量は、カラーセラミック層１２のガラス板１１への結着性、カラーセラミック層１２の色調を考慮して、適宜調整することができる。
【００１８】
所定の厚みを有するカラーセラミック層１２が介在することで無鉛はんだ１４からガラス板１１への応力を緩和できるような理由は明らかではない。カラーセラミック層１２は、前記ガラス材料と、前記耐熱性顔料との焼成物であり、カラーセラミック層１２は、気孔を含む多孔体となる。カラーセラミック層１２は、ガラス１１よりは柔軟な材料となるため、所定の厚みを有するカラーセラミック層１２においては、応力の緩和が生じているのではないかと推察される。
【００１９】
ビヒクルは、無機成分である耐熱性顔料（金属酸化物）の粉末、およびガラス材料であるガラスフリットの粉末を、ペースト化し、スクリーン印刷などの塗布工程に適用するために配合されるもので、分散媒とバインダーとを有するものである。ビヒクルは、印刷性（塗布性）を考慮して適宜配合され、例えば、カラーセラミックペースト全体に対して、１０〜５０質量％、好ましくは１５〜４５質量％含有させることができる。
【００２０】
分散媒は、常温での揮発性が低く、ガラスフリットが軟化する温度よりも低い温度で揮発する程度の沸点を有するものが好ましく、例えば、５０〜２５０℃程度のものを使用できる。
【００２１】
分散媒との例としては、脂肪族アルコール（例えば、２−エチルー１−ヘキサノール、オクタノール、デカノール等の飽和又は不飽和Ｃ６−３。脂肪族アルコール等）、セロソルブ類（メチルセロソルブ、エチルセロソルブ、ブチルセロソルブ等のＣ１−４アルキルセロソルブ類等）、セロソルブアセテート類（エチルセロソルブアセテート、ブチルセロソルブアセテート等のＣ１−４アルキルセロソルブアセテート類）、カルビトール類（メチルカルビトール、エチルカルビトール、プロピルカルビトール、ブチルカルビトール等のＣ１−４アルキルカルビトール類等）、カルビトールアセテート類（エチルカルビトールアセテート、ブチルカルビトールアセテート等のＣ１−４アルキルセロソルブアセテート類）、脂肪族多価アルコール類（例えば、エチレングリコール、ジエチレングリコール、ジプロピレングリコール、１，４−ブタンジオール、トリエチレングリコール、グリセリン等）、脂環族アルコール類［例えば、シクロヘキサノール等のシクロアルカノール類１テルピネオール、ジヒドロテルピネオール等のテルペンアルコール類（例えば、モノテルペンアルコール等）等］、芳香族力ルボン酸エステル類（ジブチルフタレート、ジオクチルフタレート等のフタル酸ジＣ１−１０アルキルエステル、ジブチルベンジルフタレート等のフタル酸ジＣ１−１０アルキルアラルキルエステル等）、これら混合物等が挙げられる。
【００２２】
バインダーとして、カラーセラミックペーストに適度な粘度を与え、２００〜５５０℃、好ましくは２２０〜４００℃程度で分解できるものであればよい。
その例としては、熱可塑性樹脂（オレフィン系樹脂、ビニル系樹脂、アクリル系樹脂、スチレン系樹脂、ポリエステル系樹脂、ポリアミド系樹脂、セルロース誘導体など）、熱硬化性樹脂（熱硬化性アクリル系樹脂、エポキシ樹脂、フェノール樹脂、不飽和ポリエステル系樹脂、ポリウレタン系樹脂等）、これらの混合物等などが挙げられる。アクリル系樹脂が好ましい。バインダーのビヒクル全体に対する割合は、５〜８０質量％、好ましくは１０〜５０質量％、さらに好ましくは１５〜４０質量％としてもよい。
【００２３】
（導電体層１３）
導電体層１３は、図２に示すように、ガラス板１１の側辺両側のカラーセラミック層１２上に形成された、バスバー１３ａと、両バスバー１３ａを連結して所定間隔で平行に配列された、線条１３ｂとを有する。
導電体層１３は、銀金属（銀、又は銀合金）、とガラス板１１の軟化点温度よりも低い軟化点温度を有するガラス材料とを有する導電体組成物である。組成物は、銀を主成分とする銀ペーストを、カラーセラミック層１２の上に、所定パターンに従ってスクリーン印刷によって塗布され、その塗布物が焼成されて形成されている。導電体層１３は、例えばデフォッガやデフロスタの熱線プリントであるが、放送受信用のアンテナプリントであってもよい。
【００２４】
カラーセラミック層１２及び導電体層１３は、前述のように、スクリーン印刷及び乾燥の後、ともに焼結される。
銀ペーストは、銀、又は銀合金からなる銀粉末、導電体組成物でのガラス材料となるガラスフリット、ビヒクル、必要に応じてその他添加剤を含むものである。
導電体組成物中の銀金属の含有量、及び銀ペースト中の銀粉末の粒径は、導電体層１３の比抵抗を考慮して適宜決定される。導電体組成物中の銀金属の含有量は、例えば、８５〜９９質量％、好ましくは８８〜９８質量％とすることができる。
他の成分は、実質的にはガラス板１１の軟化点温度よりも低い軟化点温度を有するガラス材料からなり、このガラス成分は、ガラスフリットを焼成して形成することができる。銀粉末の粒径は、５０％粒子径において、０．１〜１０μｍ、好ましくは０．２〜７μｍ程度のものを使用することができる。
【００２５】
銀ペーストで使用されるガラスフリットと、ビヒクルは、カラーセラミックペーストの項で述べたガラスフリット、ビヒクルと同様のものを適用することができ、ビヒクルの配合割合は、ペースト全体に対して、１０〜５０質量％、好ましくは１５〜４５質量％含有させることができる。
【００２６】
導電体組成物は、該組成物の導電性を確保する必要があることから、銀金属の含有率を高めとする必要があり、カラーセラミック層よりも、ガラス材料の含有率が低いものとなっている。導電体層１３の厚膜化によって、本発明の目的を達成できる可能性はあるが、導電体層１３を厚膜化するためには、銀ペーストをガラス板１１に多めに塗布する必要がある。銀ペーストのガラス板１１への塗布は、スクリーン印刷により行うことができるが、生産効率向上のためには、印刷回数は１回とすることが好ましい。そのため、スクリーンを少なくとも２枚重ねることで、銀ペーストのガラス板への吐出量を増やすことがなされる。この方法による塗布では、導電体層１３の厚膜化は、導電体層表面の粗面化を促すことになる。
【００２７】
導電体層１３表面の粗面化は、無鉛はんだ１４がアンカー効果により、強固に導電体層に接合するようになる。こうなると、無鉛はんだ１４が、ガラス板１１に与える応力が、より大きくなる。生産効率を考慮したうえで、カラーセラミック層１２を厚膜化を図ると、結果として、車両用窓ガラス１において、ガラス板１１にクラックが生じやすくなる。これを考慮すると、導電体層１３の厚みは、７〜８μｍとすることが好ましい。この厚みであれば、導電体層１３の粗面化を生じせしめることなく、導電体層１３を効率良く形成することができる。
【００２８】
（無鉛はんだ１４）
無鉛はんだ１４は、導電体層１３で形成された、デフォッガ熱線やアンテナ線と給電端子１５とを接合する。
無鉛はんだ１４は、例えば、Ｓｎ−Ａｇ系、Ｓｎ−Ａｇ−Ｃｕ系無鉛はんだであるがこれに限定されない。ただし、無鉛はんだ１４による銀線の銀くわれ、すなわち導電体層１３中の銀が無鉛はんだ１４に拡散し、導電体層１４中の銀の含有率が低下することを抑制するため、無鉛はんだ１４は、Ａｇを含むことが好ましい。
無鉛はんだ中、Ｓｎの含有量９５質量％以上含んでいるものは使用され、その含有量は、好ましくは９５〜９９質量％、より好ましくは９６〜９８質量％とされる。Ａｇの含有量は、５質量％以下で、好ましくは１．５〜５質量％、より好ましくは２〜４質量％とされる。無鉛はんだがＣｕを含む場合、１．５質量％以下で、好ましくは１〜０．１質量％含むものとすることができる。
【００２９】
（給電端子１５）
給電端子１５は、車両に積載された電源（図示せず）と接続されるものであり、導電体層１３に電流を供給するために設けられるものである。端子１５の材料としては、導電性物質が良好で、機械加工が容易なものが好ましく、銅、黄銅（真鍮）のようなものを使用できる。
給電端子１５の構造例としては、無鉛はんだ１４と接合する一対の端子座１５ａと、これらを連結する脚部１５ｂと、電気ケーブルを接続させるための部位（図示せず）を有するものが挙げられる。
【００３０】
このようにして、ガラス板１１と、カラーセラミック層１２と、導電体層１３と、無鉛はんだ１４と、給電端子１５とが積層された車両用窓ガラス１が製造される。
【００３１】
（クラック発生）
ここで、導電体層１３により形成されたデフォッガ配線やアンテナ配線には、給電端子１５を介して、電流が流れたり遮断されたりする。これにより、ガラス板１１は加熱と冷却とが繰り返される。また、大気環境の影響によって、加熱と冷却が繰り返される。
無鉛はんだ１４は、従来の有鉛はんだと比べてヤング率が大きく、剛性が高いため、ガラス板１１の膨張収縮に対して柔軟に追従しにくい。したがって、ガラス板１１との熱膨張係数が異なると、ガラス板１１に応力が加わり、クラック（亀裂、割れ、ヒビ等）が生じやすい。
【００３２】
上述のように、本発明者らは、無鉛はんだ１４を用いた場合であっても、カラーセラミック層１２及び導電体層１３の膜厚等が所定の条件の場合、ガラス板１１の加熱・冷却を繰り返しても、ガラス板１１が割れにくいことを見出した。以下、その実験結果について説明する。
【００３３】
（実験内容）
１．カラーセラミック層１２、導電体層１３のガラス板１１への形成
ガラス板１１（３００ｍｍ角（厚さ３．５ｍｍ）の平板ガラス）の周縁部にカラー（黒色）セラミックペーストをスクリーン印刷によって塗布し、１２０℃で２０分間乾燥し、カラーセラミック層１３の前駆体塗膜をガラス板１１の周縁部に額縁状に形成した。
その後、銀ペーストをスクリーン印刷によって、カラーセラミック層１２の前駆体の塗膜上、及びガラス板１１上に塗布し、１２０℃で１０分間乾燥し、導電体層１３の前駆体塗膜を形成した。
【００３４】
各前駆体塗膜が形成されたガラス板１１を、公知の風冷強化炉で、曲げ加工、及び風冷強化処理をし、カラーセラミック層１２、及び導電体層１３が形成されたガラス板１１を得た。
【００３５】
導電体層１３は、ガラス板１１の側辺両側のカラーセラミック層１２上に形成された、幅１８ｍｍ、長さ２５０ｍｍのバスバー１３ａと、両バスバー１３ａを連結し、４０ｍｍ間隔で平行に配列された、線幅０．５ｍの線条１３ｂとを有する。
各実施例、比較例のカラーセラミック層１２の厚み、導電体層１３の厚み、導電体層の表面粗さ（Ｒａ）、スクリーン印刷の条件は表１に示すとおりである。
【００３６】
２．導電体層１３（バスバー１３ａ）への無鉛はんだ１４を介しての給電端子１５の接合
０．３〜０．６ｇ量のＳｎ（９８質量％）−Ａｇ（２質量％）からなる無鉛はんだ１４を加熱して、給電端子１５の端子座１５ａに付着させた。
その後、無鉛はんだ１４にフラックスを塗布し、導電体層１３（バスバー１３ａ）上に無鉛はんだ１４を局所加熱して、導電体層１３（バスバー１３ａ）への無鉛はんだ１４を介しての給電端子１５の接合を行った。
尚、本実施例では、ガラス板１１への無鉛はんだ１４の影響を見るための実験として、平板ガラスを用いたが、車両ガラスに使用される三次元に曲げ加工されたガラス板であっても同様の結果が得られることは言うまでもない。
【００３７】
３．無鉛はんだ１４による接合部の良否評価
接合部の良否を、耐冷熱サイクル試験を車両用窓ガラス１に行うことで評価した。具体的には、２０℃  →−４０℃（９０分）→２０℃  →１０５℃（１２０分）→２０℃を１サイクルとし、６０サイクルを繰り返し実施した後のガラス板１１へのクラック発生有無を観察した。
【００３８】
また、導電体層１３と端子座１５ａの接合面に対して垂直方向に、プッシュ・プルゲージで給電端子１５を８０Ｎの強度で引っ張ることで、接合物の接合強度を測定した。ガラス板１１へのクラックの発生が無く、接合部で、剥がれが生じないものを良品と判定した。
【００３９】
以下、試験結果を示す。
【表１】
2020037404.tif 000003
【００４０】
なお、前記スクリーンには、日本特殊織物株式会社によるスマートメッシュが使用された。メッシュの種類、＃１１０、＃１３５、＃１８０、＃２００は、スクリーンメッシュ規格であり、１インチ（２５．４ｍｍ）角内の線の数を表している。使用されたスクリーンにおいて、スクリーンの線幅、メッシュオープニング（線間距離）、及び開口率は、それぞれ、以下のとおりである。
【００４１】
【表２】
2020037404.tif 000004
【００４２】
スクリーンの線幅が同じ場合、メッシュを構成する線の数が多いほどスクリーンがきめ細かくなってガラスへのペースト吐出量が下がる傾向がある。
なお、カラーセラミック層１２を形成するためには、印刷の回数を１回とできるように、メッシュオープニングが１４０〜１８０μｍ（好ましくは１５０〜１７０μｍ）、開口率が４０〜６０％（好ましくは４５〜５５％）のスクリーンを使用することが好ましいことがわかる。また、導電体層１３を形成するためには、印刷の回数を１回とできるように、メッシュオープニングが５３〜９３μｍ（好ましくは６３〜８３μｍ）、開口率が２４〜３９％（好ましくは２８〜３６％）のスクリーンを使用することが好ましい。
【００４３】
（カラーセラミック層１２の膜厚に関する考察）
表に示すように、カラーセラミック層１２の厚さが１０μｍ（＃１８０を１回）の場合は、導電体層１３の膜厚にかかわらず、ガラス板１１にクラックが発生した。
カラーセラミック層１２の厚さが１８μｍ（＃１１０を１回）の場合は、導電体層１３の膜厚が７〜８μｍにおいて、ガラス板１１にクラックが発生しなかったが、導電体層１３の膜厚が１０μｍ以上において、ガラス板１１にクラックが発生した。
カラーセラミック層１２の厚さが２０μｍ（＃１８０を２回）の場合は、導電体層１３の膜厚にかかわらずガラス板１１にクラックが発生しなかった。
【００４４】
カラーセラミック層１２は、１０μｍ（＃１８０を１回）の場合、導電体層１３の厚さやスクリーン印刷の回数にかかわらす、クラックが発生することが分かった。
したがって、カラーセラミック層１２の厚さは、１０μｍより厚いことが好ましい。さらに、１８μｍ以上であることがより好ましい。
一方、カラーセラミック層１２の厚さは、２５μｍ超えになると、生産効率が低下するという問題がある。
したがって、本実施形態のカラーセラミック層１２の厚さは、１０μｍより厚く、２５μｍ以下であることが好ましく、１８μｍ以上２２μｍ以下であることがより好ましい。
【００４５】
セラミック層１２の厚さが１０μｍとなるのは、＃１８０を１回の場合である。すなわち、開口率が３８％の場合である。したがって、開口率は３８％より大きいことが好ましい。
セラミック層１２の厚さが１８μｍとなるのは、＃１１０を１回の場合である。すなわち、開口率は４８％なので、開口率は４８％以上であることがより好ましい。
なお、セラミック層１２の厚さが２５μｍとなるのは、開口率が６０％以上の場合である。
【００４６】
（導電体層１３に関する考察）
上述のように、カラーセラミック層１２の厚さが１０μｍの場合は、導電体層１３の膜厚にかかわらず、ガラス板１１にクラックが発生した。
カラーセラミック層１２の厚さが１８μｍの場合は、導電体層１３の膜厚が７〜８μｍにおいて、ガラス板１１にクラックが発生しなかったが、導電体層１３の膜厚が１０μｍ以上において、ガラス板１１にクラックが発生した。
カラーセラミック層１２の厚さが２０μｍの場合は、導電体層１３の膜厚にかかわらずガラス板１１にクラックが発生しなかった。
【００４７】
これは、カラーセラミック層１２の厚さが１０μｍ及び２０μｍの場合、カラーセラミック層１２の厚さの影響が強いため、導電体層１３の厚さに関係なく、ガラス板１１のクラックの有無が決定されていると考えられる。
すなわち、カラーセラミック層１２の厚さが１０μｍの場合、カラーセラミック層１２が薄いので、無鉛はんだ１４とガラス板１１との間の熱膨張の差によって生じる応力を緩衝することができず、ガラス板１１にクラックが発生する。
カラーセラミック層１２の厚さが２０μｍの場合、カラーセラミック層１２が厚いので、無鉛はんだ１４とガラス板１１との間の熱膨張の差によって生じる応力が緩衝され、ガラス板１１にクラックが発生しない。
【００４８】
一方、カラーセラミック層１２の厚さが１８μｍの場合、カラーセラミック層１２の厚さがガラスのクラックの有無に与える影響が流動的であると考えられる。
したがって、導電体層１３の状態もガラスのクラックの有無に影響を与え、導電体層１３が、スクリーン印刷を１回行って厚さが７〜８μｍである場合、ガラス板１１にクラックが発生せず、スクリーン印刷を２回行って厚さが１０μｍ以上である場合、ガラス板１１にクラックが発生すると考えられる。
【００４９】
これは、導電体層１３を形成する際のスクリーンを重ねる枚数が影響すると考えられる。
導電体層１３は、２枚のスクリーンで塗布されて形成されたものであると、１枚のスクリーンで塗布されて形成された場合より導電体層１３の表面が粗くなる。表面が粗くなるほど、アンカー効果で導電体層１３と無鉛はんだ１４との接着が強くなる。接着力が強すぎると、ガラス板１１の膨張係数と無鉛はんだ１４の熱膨張係数との差によってガラス板１１へ加わる応力が大きく、クラックが発生しやすくなる。
【００５０】
一方、導電体層１３を、１枚のスクリーンで塗布して形成した場合、導電体層１３の表面は２枚のスクリーンで塗布して形成した場合と比べて滑らかである。このため、１枚のスクリーンで塗布して形成した場合、２枚のスクリーンで塗布して形成した場合と比べて導電体層１３と無鉛はんだ１４との間の接着力が弱い。したがってガラス板１１の膨張係数と無鉛はんだ１４の熱膨張係数との差によって生じる応力が緩和され、ガラス板１１がクラック生じにくくなる。なお、この場合であっても、導電体層１３と無鉛はんだ１４とが剥がれることはなかった。
すなわち、導電体層１３と無鉛はんだ１４との間の接着力は、剥がれが生じるほどではないが、無鉛はんだ１４とガラス板１１との間の熱膨張の差を緩衝する程度に弱かったためガラス板１１にクラックの発生が生じなかったと考えられる。
【００５１】
ゆえに、実施形態の導電体層１３は、カラーセラミック層１２の厚さが１８μｍの場合、１枚のスクリーンで塗布して形成したものとしてもよい。
導電体層１３を形成するためには、１枚のスクリーンできるように、メッシュオープニングは＃２００、すなわち開口率３２％が好ましい。
【００５２】
（実施形態の効果）
（１）本実施形態の車両用窓ガラス１は、ガラス板１１と、ガラス板１１の表面に形成されたカラーセラミック層１２と、カラーセラミック層１２の表面に形成された銀を主成分とする導電体層１３と、を備え、導電体層１３と、導電体層３に通電する端子１５との間が無鉛はんだ１４により接続されている。そして、カラーセラミック層１２の厚さが、１０μｍより厚く２５μｍ以下である。
本実施形態によると、カラーセラミック層１２の厚さが、１０μｍより厚いので、ガラス板１にクラックが発生しにくい。
（２）また、カラーセラミック層１２の厚さが、１８μｍ以上の場合、クラックがより発生しにくい。さらに、カラーセラミック層１２の厚さが、２０μｍ以上の場合、ガラス板１にクラックがさらに発生しにくい。
（３）実施形態の車両用窓ガラス１カラーセラミック層１２の厚さが１８μｍで、導電体層１３が１枚のスクリーンで塗布して形成されたものであるので、ガラス板１にクラックが発生しにくい。
（４）実施形態の車両用窓ガラス１の導電体層１３は、カラーセラミック層１２の厚さが、１８μｍの場合、７〜８μｍの膜厚であるので、ガラス板１にクラックが発生しにくい。
【符号の説明】
【００５３】
１：車両用窓ガラス、１１：ガラス板、１２：カラーセラミック層、１３：導電体層、１４：無鉛はんだ、１５：給電端子
【図１】
2020037404.tif 000005
【図２】
2020037404.tif 000006
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
ガラス板と、
前記ガラス板の表面に形成された１０μｍより厚く２５μｍ以下の膜厚のカラーセラミック層と、
前記カラーセラミック層の表面に形成された銀を主成分とする導電体層と、を備え、
前記導電体層と、前記導電体層に通電する端子との間が、Ｓｎ−Ａｇ系又はＳｎ−Ａｇ−Ｃｕ系の無鉛はんだにより接続される車両用窓ガラス。
【請求項２】
請求項１に記載の車両用窓ガラスであって、
前記無鉛はんだのＳｎ含有量が９５質量％〜９９質量％である、車両用窓ガラス。
【請求項３】
請求項１または２に記載の車両用窓ガラスであって、
前記無鉛はんだのＡｇ含有量が１．５質量％〜５質量％である、車両用窓ガラス。
【請求項４】
請求項１から３のいずれか１項に記載の車両用窓ガラスであって、
前記カラーセラミック層の厚さが１８μｍ以上で、前記導電体層が７〜８μｍの膜厚であること、
を特徴とする車両用窓ガラス。
【請求項５】
請求項１から４のいずれか１項に記載の車両用窓ガラスであって、
前記カラーセラミック層の厚さが２０μｍであること、
を特徴とする車両用窓ガラス。
【請求項６】
請求項１から５のいずれか１項に記載の車両用窓ガラスであって、
前記導電体層は、１枚のスクリーンで塗布して形成されたものであること、
を特徴とする車両用窓ガラス。
【手続補正３】
【補正対象書類名】明細書
【補正対象項目名】０００４
【補正方法】変更
【補正の内容】
【０００４】
本発明の課題は、クラックが生じにくい車両用窓ガラス及び車両用窓ガラスを提供することである。
【手続補正４】
【補正対象書類名】明細書
【補正対象項目名】０００５
【補正方法】変更
【補正の内容】
【０００５】
本発明は、以下のような解決手段により上記課題を解決する。
請求項１に記載の発明は、ガラス板と、前記ガラス板の表面に形成された１０μｍより厚く２５μｍ以下の膜厚のカラーセラミック層と、前記カラーセラミック層の表面に形成された銀を主成分とする導電体層と、を備え、前記導電体層と、前記導電体層に通電する端子との間が、Ｓｎ−Ａｇ系、又はＳｎ−Ａｇ−Ｃｕ系の無鉛はんだにより接続される車両用窓ガラスである。
請求項２に記載の発明は、請求項１に記載の車両用窓ガラスであって、前記無鉛はんだのＳｎ含有量が９５質量％〜９９質量％である、車両用窓ガラスである。
請求項３に記載の発明は、請求項１または２に記載の車両用窓ガラスであって、前記無鉛はんだのＡｇ含有量が１．５質量％〜５質量％である、車両用窓ガラスである。
請求項４に記載の発明は、請求項１から３のいずれか１項に記載の車両用窓ガラスであって、前記カラーセラミック層の厚さが１８μｍ以上で、前記導電体層が７〜８μｍの膜厚であること、を特徴とする車両用窓ガラスである。
請求項５に記載の発明は、請求項１から４のいずれか１項に記載の車両用窓ガラスであって、前記カラーセラミック層の厚さが２０μｍであること、を特徴とする車両用窓ガラスである。
請求項６に記載の発明は、  請求項１から５のいずれか１項に記載の車両用窓ガラスであって、前記導電体層は、１枚のスクリーンで塗布して形成されたものであること、を特徴とする車両用窓ガラスである。
なお、上記構成は、適宜改良してもよく、また、少なくとも一部を他の構成物に代替してもよい。
【手続補正５】
【補正対象書類名】明細書
【補正対象項目名】０００６
【補正方法】変更
【補正の内容】
【０００６】
本発明によれば、クラックが生じにくい車両用窓ガラスを提供することができる。